(57)【要約】  窒化珪素焼結体をＸＲＤ分析した際に、六方晶系α−ＳｉＡｌＯＮ結晶に対応する２９．６±０．３°および３１．０±０．３°に検出される最強ピーク強度をＩ２９．６°、Ｉ３１．０°とする一方、β−Ｓｉ３Ｎ４結晶に対応する３３．６±０．３°、３６．１±０．３°に検出される最強ピーク強度をＩ３３．６°、Ｉ３６．１°としたときに、各最強ピーク強度が下記関係式：Ｉ２９．６°＋Ｉ３１．０°）／（Ｉ３３．６°＋Ｉ３６．１°）＝０．１０〜０．３０  …（１）を満たし、上記窒化珪素焼結体の任意の断面における単位面積１００μｍ×１００μｍ当りの粒界相の面積比が２５〜４０％であり、マシナブル係数が０．１００〜０．１２０であることを特徴とする窒化珪素焼結体である。本発明によれば、摺動特性が長期間安定した摺動部材に好適な窒化珪素焼結体およびそれを用いた摺動部材を提供することができる。
2014092021.tif 000002
【特許請求の範囲】
【請求項１】
窒化珪素焼結体をＸＲＤ分析した際に、六方晶系α−ＳｉＡｌＯＮ結晶に対応する２９．６±０．３°および３１．０±０．３°に検出される最強ピーク強度をＩ２９．６°、Ｉ３１．０°とする一方、β−Ｓｉ３Ｎ４結晶に対応する３３．６±０．３°、３６．１±０．３°に検出される最強ピーク強度をＩ３３．６°、Ｉ３６．１°としたときに、各最強ピーク強度が下記関係式：
Ｉ２９．６°＋Ｉ３１．０°）／（Ｉ３３．６°＋Ｉ３６．１°）＝０．１０〜０．３０  …（１）
を満たし、
上記窒化珪素焼結体の任意の断面における単位面積１００μｍ×１００μｍ当りの粒界相の面積比が２５〜４０％であり、マシナブル係数が０．１００〜０．１２０であることを特徴とする窒化珪素焼結体。
【請求項２】
窒化珪素焼結体をＸＲＤ分析した際に、Ｙ４Ｓｉ２Ｏ７Ｎ２（Ｊ相）に対応する３９．５±０．３°に検出される最強ピーク強度Ｉ３９．５°が、下記関係式：
（Ｉ３９．５°）／（Ｉ３３．６°＋Ｉ３６．１°）＝０．０３〜０．１０  …（２）
を満たすことを特徴とする請求項１記載の窒化珪素焼結体。
【請求項３】
窒化珪素焼結体をＸＲＤ分析した際に、Ｙ２Ｓｉ３Ｏ１２Ｎ（Ｈ相）、ＹＳｉＯ２Ｎ（Ｋ相）またはＹ２Ｓｉ３Ｏ３Ｎ４のいずれか１種以上に対応する３１．９±０．３°に検出される最強ピーク強度Ｉ３１．９°が、下記関係式：
（Ｉ３１．９°）／（Ｉ３３．６°＋Ｉ３６．１°）＝０．０５〜０．１５  …（３）
を満たすことを特徴とする請求項１ないし請求項２のいずれか１項に記載の窒化珪素焼結体。
【請求項４】
ＸＲＤ分析は窒化珪素焼結体の任意の断面にて行うことを特徴とする請求項１ないし請求項３のいずれか１項に記載の窒化珪素焼結体。
【請求項５】
Ｈｆ−Ｙ−Ｏ系化合物結晶とＹ−Ａｌ−Ｏとを含有する非晶質相を含む粒界相を具備することを特徴とする請求項１ないし請求項４のいずれか１項に記載の窒化珪素焼結体。
【請求項６】
平均粒径２μｍ以下の酸化物、炭化物、窒化物のいずれか１種以上の粒子を具備することを特徴とする請求項１ないし請求項５のいずれか１項に記載の窒化珪素焼結体。
【請求項７】
前記粒子がモリブデン化合物粒子であることを特徴とする請求項６記載の窒化珪素焼結体。
【請求項８】
Ａｌを酸化物換算値で５〜１０質量％、希土類元素のいずれか１種類以上を酸化物換算値で１〜１０質量％、４Ａ、５Ａ、６Ａ元素のいずれか１種類以上を酸化物換算値で１〜５質量％含有し、かつ、Ａｌと希土類元素とのｍｏｌ比がＡｌ（ｍｏｌ）：希土類元素（ｍｏｌ）＝１：１〜８：１であることを特徴とする請求項１ないし請求項７のいずれか１項に記載の窒化珪素焼結体。
【請求項９】
ビッカース硬度（Ｈｖ）が１５００以上であり、破壊靭性値（Ｋ１Ｃ）が６．０ＭＰａ・ｍ１／２以上であり、かつ、３点曲げ強度が９００ＭＰａ以上であることを特徴とする請求項１ないし請求項８のいずれか１項に記載の窒化珪素焼結体。
【請求項１０】
請求項１ないし請求項９のいずれか１項に記載の窒化珪素焼結体を用いたことを特徴とする摺動部材。
【請求項１１】
摺動部材がベアリングボールであることを特徴とする請求項１０記載の摺動部材。
【請求項１２】
摺動面は表面粗さ（Ｒａ）が０．５μｍ以下の研磨面であることを特徴とする請求項１０ないし請求項１１のいずれか１項に記載の摺動部材。
【発明の詳細な説明】
【技術分野】
【０００１】
本発明の実施形態は窒化珪素焼結体およびそれを用いた摺動部材に関する。
【背景技術】
【０００２】
窒化珪素焼結体は、ベアリングボール、ローラなどの摺動部材の構成材として広く用いられている。例えば、従来、回転軸を支持するベアリング（軸受）部材として、特にベアリングボールの構成材として、軸受鋼等の金属材料が一般に使用されていた。しかしながら、軸受鋼等の金属材料では耐摩耗性が十分ではないことから、軸受けの寿命のばらつきが大きくなり信頼性が高い高速回転駆動が安定して得られないという問題点があった。【０００３】
上記のような問題点を解決する一手段として、近年になってベアリングボールの構成材として窒化珪素焼結体が用いられている。窒化珪素焼結体はセラミックスの中でも摺動特性に優れることから、一部の使用態様において耐摩耗性は十分であり、高速回転を行った場合においても信頼性が高い回転駆動をある程度の期間に亘って実現できることが確認されている。【０００４】
従来の窒化珪素焼結体の焼結組成としては、窒化珪素−希土類酸化物−酸化アルミニウム系、窒化珪素−酸化イットリウム−酸化アルミニウム−窒化アルミニウム−チタニウム系等が知られている。上記焼結組成における酸化イットリウム（Ｙ２Ｏ３）などの希土類酸化物等の焼結助剤は、従来から焼結助剤として一般に使用されており、焼結性を高めて焼結体を緻密化し高強度化するために添加されている。例えば、特開２００６−３６５５４号公報（特許文献１）に開示されている。【０００５】
また、特開２００２−３２６８７５号公報（特許文献２）には、所定の耐摩耗性試験を実施した場合に、４００時間以上の長寿命を示す窒化珪素焼結体が開示されている。【０００６】
一方、窒化珪素焼結体を使用したベアリングボールなどの摺動部材に対して、４００時間以上、さらには８００時間程度の長寿命が要求されるようになっている。ベアリングボールの長寿命化を行うことにより、軸受けなどの摺動部のメンテナンスフリー化を実現することができる。【０００７】
軸受けなどの摺動部材は工作機器、電子機器、自動車、航空機さらには風力発電など様々な分野の製品に使用されている。摺動部材の長寿命化が実現すると、各種製品の長寿命化、さらにはメンテナンスフリー化を達成することができる。
【先行技術文献】
【特許文献】
【０００８】
【特許文献１】特開２００６−３６５５４号公報
【特許文献２】特開２００２−３２６８７５号公報
【発明の概要】
【発明が解決しようとする課題】
【０００９】
本発明が解決しようとする課題は、摺動特性の更なる長期信頼性を具備させることが可能な窒化珪素焼結体およびそれを用いた摺動部材を提供することである。
【課題を解決するための手段】
【００１０】
本発明の一実施形態によれば、窒化珪素焼結体をＸＲＤ分析した際に、六方晶系α−ＳｉＡｌＯＮ結晶に対応する２９．６±０．３°および３１．０±０．３°に検出される最強ピーク強度をＩ２９．６°、Ｉ３１．０°とする一方、β−Ｓｉ３Ｎ４結晶に対応する３３．６±０．３°、３６．１±０．３°に検出される最強ピーク強度をＩ３３．６°、Ｉ３６．１°としたときに、各最強ピーク強度が下記関係式：
（Ｉ２９．６°＋Ｉ３１．０°）／（Ｉ３３．６°＋Ｉ３６．１°）＝０．１０〜０．３０  …（１）
を満たし、上記窒化珪素焼結体の任意の断面における単位面積１００μｍ×１００μｍ当りの粒界相の面積比が２５〜４０％であり、マシナブル係数が０．１００〜０．１２０であることを特徴とする窒化珪素焼結体が得られる。【００１１】
また、窒化珪素焼結体をＸＲＤ分析した際に、Ｙ４Ｓｉ２Ｏ７Ｎ２（Ｊ相）に対応する３９．５±０．３°に検出される最強ピーク強度Ｉ３９．５°が、下記関係式：
（Ｉ３９．５°）／（Ｉ３３．６°＋Ｉ３６．１°）＝０．０３〜０．１０  …（２）
を満たすことが好ましい。また、窒化珪素焼結体をＸＲＤ分析した際に、Ｙ２Ｓｉ３Ｏ１２Ｎ（Ｈ相）、ＹＳｉＯ２Ｎ（Ｋ相）またはＹ２Ｓｉ３Ｏ３Ｎ４のいずれか１種以上に対応する３１．９±０．３°に検出される最強ピーク強度Ｉ３１．９°が、下記関係式：
（Ｉ３１．９°）／（Ｉ３３．６°＋Ｉ３６．１°）＝０．０５〜０．１５  …（３）
を満たすことが好ましい。また、ＸＲＤ分析は窒化珪素焼結体の任意の断面で行うことが好ましい。【００１２】
また、Ｈｆ−Ｙ−Ｏ系化合物結晶とＹ−Ａｌ−Ｏとを含有する非晶質相を含む粒界相を具備することが好ましい。また、平均粒径２μｍ以下の炭化物、酸化物、窒化物等の粒子を具備することが好ましい。また、前記粒子がモリブデン化合物の粒子であることが好ましい。また、Ａｌを酸化物換算値で５〜１０質量％、希土類元素のいずれか１種類以上を酸化物換算値で１〜１０質量％、４Ａ、５Ａ、６Ａ元素のいずれか１種類以上を酸化物換算値で１〜５質量％含有し、かつ、Ａｌと希土類元素とのｍｏｌ比が、Ａｌ（ｍｏｌ）：希土類元素（ｍｏｌ）＝１：１〜８：１であることが好ましい。また、ビッカース硬度（Ｈｖ）が１５００以上であり、破壊靭性値（Ｋ１Ｃ）が６．０ＭＰａ・ｍ１／２以上であり、かつ、３点曲げ強度が９００ＭＰａ以上であることが好ましい。【００１３】
また、実施形態に係る摺動部材は、前記実施形態の窒化珪素焼結体を用いたことを特徴とするものである。また、摺動部材がベアリングボールであることが好ましい。また、摺動面は表面粗さ（Ｒａ）が０．５μｍ以下の研磨面であることが好ましい。
【発明の効果】
【００１４】
本実施形態は、摺動特性に関して長期信頼性を付与できる窒化珪素焼結体を提供できる。また、マシナブル係数を調整してあるので表面研磨加工したとしても、脱粒を小さくできるので平坦な摺動面を得易い。そのため、その焼結体を使用した摺動部材に関しても長期信頼性を得ることができる。
【図面の簡単な説明】
【００１５】
【図１】本発明に係る窒化けい素焼結体を用いて形成した摺動部材の一実施形態を示す斜視図である。
【発明を実施するための形態】
【００１６】
以下、実施の形態について説明する。
【００１７】
（第一の実施形態）
第一の実施形態は、窒化珪素焼結体をＸＲＤ分析した際に、六方晶系α−ＳｉＡｌＯＮ結晶に対応する２９．６±０．３°および３１．０±０．３°に検出される最強ピーク強度をＩ２９．６°、Ｉ３１．０°とする一方、β−Ｓｉ３Ｎ４結晶に対応する３３．６±０．３°、３６．１±０．３°に検出される最強ピーク強度をＩ３３．６°、Ｉ３６．１°としたときに、各最強ピーク強度が関係式：
（Ｉ２９．６°＋Ｉ３１．０°）／（Ｉ３３．６°＋Ｉ３６．１°）＝０．１０〜０．３０  …（１）
を満たし、上記窒化珪素焼結体の任意の断面における単位面積１００μｍ×１００μｍ当りの粒界相の面積比が２５〜４０％であり、マシナブル係数が０．１００〜０．１２０であることを特徴とする窒化珪素焼結体である。
【００１８】
まず、ＸＲＤ分析を実施する条件について説明する。測定面は焼結体の任意の表面または任意の断面であり、表面粗さＲａが１μｍ以下に研磨された研磨面とする。ＸＲＤ分析は、Ｃｕターゲット（Ｃｕ−Ｋα）、管電圧４０ｋＶ、管電流４０ｍＡ、スキャンスピート２．０°／ｍｉｎ、スリット（ＲＳ）０．１５ｍｍ、走査範囲（２θ）１０°〜６０°にて行うものとする。なお、走査範囲（２θ）は、１０°〜６０°を含んでいれば広い範囲を行ってもよいものとする。特に、焼結体の断面であることが好ましい。断面にて分析すれば、粒界相の面積比を求める面としても使用することができる。
【００１９】
第一の実施形態ではＸＲＤ分析したとき、六方晶系α−ＳｉＡｌＯＮ結晶に対応する２９．６±０．３°および３１．０±０．３°に検出される最強ピーク強度をＩ２９．６°、Ｉ３１．０°とする一方、β−Ｓｉ３Ｎ４結晶に対応する３３．６±０．３°、３６．１±０．３°に検出される最強ピーク強度をＩ３３．６°、Ｉ３６．１°としたときに各最強ピーク強度が下記関係式：（Ｉ２９．６°＋Ｉ３１．０°）／（Ｉ３３．６°＋Ｉ３６．１°）＝０．１０〜０．３０を満たすものとする。ＸＲＤ分析によるピーク位置は、それぞれの結晶の格子定数によって決定される。
【００２０】
六方晶系α−ＳｉＡｌＯＮ結晶が存在すれば、２９．６±０．３°および３１．０±０．３°にピークが検出される。言い換えると、２９．６±０．３°および３１．０±０．３°にピークが検出されると六方晶系α−ＳｉＡｌＯＮ結晶が存在することを意味する。また、Ｉ２９．６°およびＩ３１．０°の両方のピーク強度を用いる理由は、結晶の配向性によるピーク強度の変化の影響を緩和するためである。
【００２１】
また、β−Ｓｉ３Ｎ４結晶が存在すれば、３３．６±０．３°および３６．１±０．３°にピークが検出される。言い換えると、３３．６±０．３°および３６．１±０．３°にピークが検出されるとβ−Ｓｉ３Ｎ４結晶が存在することを意味する。また、Ｉ３３．６°およびＩ３６．１°の両方のピーク強度を用いる理由は、結晶の配向性によるピーク強度の変化の影響を緩和するためである。
【００２２】
第一の実施形態では、（Ｉ２９．６°＋Ｉ３１．０°）／（Ｉ３３．６°＋Ｉ３６．１°）＝０．１０〜０．３０を満たすものである。ピーク強度の大きさは、それぞれの結晶の存在量に応じて決まる。（六方晶α−ＳｉＡｌＯＮ結晶／β−Ｓｉ３Ｎ４結晶）ピーク強度比である（Ｉ２９．６°＋Ｉ３１．０°）／（Ｉ３３．６°＋Ｉ３６．１°）が０．１０〜０．３０であるということは、β−Ｓｉ３Ｎ４結晶に対し六方晶系α−ＳｉＡｌＯＮ結晶が所定量存在することを意味する。
【００２３】
また、六方晶α−ＳｉＡｌＯＮ結晶が存在すれば、３４．４°、３５．１°付近にもピークが検出される。また、β−Ｓｉ３Ｎ４結晶が存在すれば、２３．４°、２７．１°付近にもピークが検出される。この辺のピークの検出の有無も六方晶α−ＳｉＡｌＯＮ結晶およびβ−Ｓｉ３Ｎ４結晶の存在の有無を把握するのに使用してもよい。また、後述する他の結晶のピークと重なって判別しにくい時は、各種定性分析と組み合わせてもよい。
【００２４】
六方晶系α−ＳｉＡｌＯＮ結晶を存在させることにより、六方晶系α−ＳｉＡｌＯＮ結晶とβ−Ｓｉ３Ｎ４結晶とが混在した組織となり、粒界相の存在バラツキを低減することができ、粒界相を強化することができる。そのため、焼結体としての硬度、靭性などが向上し、耐摩耗性も向上させることができる。六方晶系α−ＳｉＡｌＯＮ結晶は、球状形状または柱状形状の両方があってもよい。
【００２５】
特に、六方晶α−ＳｉＡｌＯＮ結晶はアスペクト比が２以下であることが好ましい。β−Ｓｉ３Ｎ４結晶は、アスペクト比が２以上の長柱状形状である。特許文献１や特許文献２の窒化珪素焼結体は、β−Ｓｉ３Ｎ４結晶が複雑に絡み合って硬度や靭性の高い窒化珪素焼結体を形成している。一方でβ−Ｓｉ３Ｎ４結晶は長柱状形状であることから、β−Ｓｉ３Ｎ４結晶同士の粒界サイズのバラツキが大きく、部分的に粒界相の多い箇所と少ない箇所が形成されていた。このため、摺動特性の長期寿命の低下がみられた。
【００２６】
第一の実施形態では、長柱状形状のβ−Ｓｉ３Ｎ４結晶と、球状または柱状の六方晶α−ＳｉＡｌＯＮ結晶が混在していることから、β−Ｓｉ３Ｎ４結晶同士の隙間に六方晶α−ＳｉＡｌＯＮ結晶が入り込む構造となり、粒界相の存在割合を安定させることができる。
【００２７】
（六方晶α−ＳｉＡｌＯＮ結晶／β−Ｓｉ３Ｎ４結晶）のピーク強度比が０．１０未満では、六方晶α−ＳｉＡｌＯＮ結晶が少な過ぎて粒界相の存在割合のバラツキが大きくなる。一方、（六方晶α−ＳｉＡｌＯＮ結晶／β−Ｓｉ３Ｎ４結晶）のピーク強度比が０．３０を超えて大きいと、β−Ｓｉ３Ｎ４結晶の割合が低下し、β−Ｓｉ３Ｎ４結晶が複雑に絡み合った組織が減って摺動特性が低下する。
【００２８】
また、窒化珪素焼結体の任意の断面における単位面積１００μｍ×１００μｍ当りの粒界相の面積比を２５〜４０％とすることにより、粒界相の存在バラツキを制御し易くなる。第一の実施形態において、β−Ｓｉ３Ｎ４結晶と六方晶α−ＳｉＡｌＯＮ結晶以外を粒界相とするものとする。第一の実施形態の窒化珪素焼結体は、任意の断面、つまりはどこの断面を測定したとしても単位面積１００μｍ×１００μｍ当りの粒界相の面積比が２５〜４０％の範囲内となる。単位面積１００μｍ×１００μｍという微小領域にて粒界相の割合を制御しているので焼結体の硬度や破壊靭性の向上のみならず、摺動特性の長期信頼性を得ることができる。
【００２９】
なお粒界相の面積比の測定方法は次の通りである。まず、窒化珪素焼結体の任意の断面を得る。この断面を表面粗さＲａが１μｍ以下となるように研磨加工を施す。β−Ｓｉ３Ｎ４結晶および六方晶α−ＳｉＡｌＯＮ結晶と粒界相の領域を明確にするために、得られた研磨面にプラズマエッチング処理を行う。
【００３０】
プラズマエッチング処理を実施すると、β−Ｓｉ３Ｎ４結晶および六方晶α−ＳｉＡｌＯＮ結晶と粒界相のエッチングレートが異なるため、どちらか一方が多く削除される。例えばＣＦ４を用いたプラズマエッチングでは、β−Ｓｉ３Ｎ４結晶および六方晶α−ＳｉＡｌＯＮ結晶の方が、エッチングレートが高い（エッチングされ易い）ので、β−Ｓｉ３Ｎ４結晶および六方晶α−ＳｉＡｌＯＮ結晶が凹部、粒界相が凸部となる。
【００３１】
なお、エッチング処理は酸およびアルカリを用いるケミカルエッチングでも可能である。エッチング処理後の鏡面をＳＥＭ画像撮影（１０００倍以上の倍率）する。ＳＥＭ写真では、β−Ｓｉ３Ｎ４結晶および六方晶α−ＳｉＡｌＯＮ結晶と粒界相がコントラストの差で区別できる。通常は、粒界相が白色に見える。エッチング処理を行うことにより、コントラストの差をより明瞭にすることができる。
【００３２】
ＳＥＭ写真を画像解析することにより、単位面積当たりの粒界相の面積比を測定できる。なお、画像解析は、粒界相部分をカラーマッピングして画像解析する方法が有効である。また、一視野で単位面積１００μｍ×１００μｍにならない場合は、複数回撮影し、合計で単位面積１００μｍ×１００μｍにしてもよいものとする。
【００３３】
また、第一の実施形態の窒化珪素焼結体は、マシナブル係数が０．１００〜０．１２０である。
【００３４】
上記マシナブル係数Ｍｃは下記の式（４）から算出される値である。
【００３５】
Ｍｃ＝Ｆｎ９／８／（Ｋ１ｃ１／２・Ｈｖ５／８）  …（４）
式（４）において、Ｆｎは押込み荷重であり、ここでは２０ｋｇｆとする。２０ｋｇｆの押込み荷重Ｆｎは、窒化珪素焼結体の硬度や靭性を測定する上で好適な値である。ビッカース硬度（Ｈｖ）は、ＪＩＳ−Ｒ−１６１０に準じて測定するものとする。破壊靭性値（Ｋ１Ｃ）は、ＪＩＳ−Ｒ−１６０７の圧子圧入法（ＩＦ法）に準じて測定するものとする。破壊靭性値の計算には、新原の式を用いるものとする。後述するベアリングボールについては、その断面を使用して測定するものとする。
【００３６】
マシナブル係数Ｍｃは、押込み荷重（Ｆｎ）、ビッカース硬度（Ｈｖ）および破壊靭性値（Ｋ１Ｃ）を使用した加工性を示す係数である。これはラテラル亀裂破壊モデルの関係式であり、Ｍｃは１粒の砥粒により取り除かれる物質量を示している。マシナブル係数Ｍｃが大きいほど一度に加工できる量が大きくなることを意味している。
【００３７】
ラテラル亀裂破壊モデルとは、研削加工時の材料の除去メカニズムとして、Ｅｖａｎｓ氏とＭａｒｓｈａｌｌ氏によって提案されたモデルである。このモデルにおいて、１つの研削砥粒が材料表面を通過するときに取り除かれる物質の量（デルタＶ）は、砥粒を材料に垂直方向に押し込む力Ｆｎとビッカース硬さ（Ｈｖ）と破壊靭性値（Ｋ１Ｃ）との関係において、［Ｆｎ９／８／（Ｋ１ｃ１／２・Ｈｖ５／８）］の値に比例すると示されている。ここでは、デルタＶをマシナブル係数Ｍｃと置き換えている。
【００３８】
加工は大別して、脆性モードと延性モードとに分けられる。脆性モードはいわゆる粗加工に相当し、延性モードはいわゆる仕上げ加工に相当する。摩耗とは延性モードに相当すると考えられるので、耐摩耗性部材の要求性能を満足させるためには、延性モードの加工性を低下させることなく、脆性モードの加工性を改善することが重要となる。また、摩耗モデルの１つとしては、粒界に微小な予亀裂が発生し、その伝播により材料表面の破壊に至り、摩耗が発生する機構が考えられている。
【００３９】
摩耗モデルの機械的接触の過酷さを表すパラメータＳｃ．ｍは、摩擦係数μ、最大ヘルツ応力Ｐｍａｘ、材料の結晶粒径ｄ、破壊靭性値Ｋ１ｃから下式で表される。
【００４０】
Ｓｃ．ｍ＝［（１＋１０・μ）・Ｐｍａｘ・（ｄ１／２）］／Ｋ１ｃ
パラメータＳｃ．ｍが大きいと摩耗が大きく、パラメータＳｃ．ｍが小さいと摩耗が小さいことを意味する。材料の結晶粒径ｄを小さくすることや破壊靭性値Ｋ１ｃを大きくすることで、摩耗を抑えることが可能であることが分かる。
【００４１】
これらの点を考慮した場合、マシナブル係数Ｍｃは０．１００〜０．１２０の範囲が好ましい。マシナブル係数Ｍｃが０．１００未満の場合には、砥粒による研磨加工量が少ないため、窒化珪素焼結体の研磨加工時間が増大する。マシナブル係数Ｍｃが０．１２０を超えると、砥粒による窒化珪素焼結体の研磨加工量が大きくなりすぎる。研磨加工量が大きいと加工性は向上するものの、摺動部材としての耐久性が低下する。
【００４２】
マシナブル係数Ｍｃが０．１００〜０．１２０の範囲である窒化珪素焼結体は、焼結体として硬度および破壊靭性を向上させた上で、摺動特性を向上させることができる。また、摺動面を研磨加工する際の脱粒痕を小さくすることができるので表面粗さＲａが０．５μｍ以下、さらには０．１μｍ以下の平坦面が得易い。加工性を考慮するとマシナブル係数Ｍｃは０．１１０〜０．１２０の範囲であることが好ましい。
【００４３】
また、窒化珪素焼結体をＸＲＤ分析した際に、Ｙ４Ｓｉ２Ｏ７Ｎ２（Ｊ相）に対応する３９．５±０．３°に検出される最強ピーク強度Ｉ３９．５°は、関係式：（Ｉ３９．５°）／（Ｉ３３．６°＋Ｉ３６．１°）＝０．０３〜０．１０を満たすことが好ましい。
【００４４】
Ｙ４Ｓｉ２Ｏ７Ｎ２（Ｊ相）は粒界相に存在する結晶相である。３９．５±０．３°にピークが検出されるということは、Ｙ４Ｓｉ２Ｏ７Ｎ２（Ｊ相）が存在するということを意味するものである。Ｙ４Ｓｉ２Ｏ７Ｎ２（Ｊ相）のピーク強度比（Ｉ３９．５°）／（Ｉ３３．６°＋Ｉ３６．１°）を０．０３〜０．１０の範囲とすることにより、粒界相を強化することができる。粒界相を強化することにより摺動特性の長期信頼性をさらに向上させることができる。
【００４５】
なお、Ｙ４Ｓｉ２Ｏ７Ｎ２（Ｊ相）が存在すれば、３１．０°、３４．４°、３６．１°、３９．５°、４４．５°付近（±０．３°）にもピークが検出される。Ｉ３９．５°を選択したのは、Ｊ相に応じたピークの中で最強ピークを示す可能性が高いためである。
【００４６】
また、窒化珪素焼結体をＸＲＤ分析した際に、Ｙ２Ｓｉ３Ｏ１２Ｎ（Ｈ相）、ＹＳｉＯ２Ｎ（Ｋ相）またはＹ２Ｓｉ３Ｏ３Ｎ４のいずれか１種以上に対応する３１．９±０．３°に検出される最強ピーク強度Ｉ３１．９°は、（Ｉ３１．９°）／（Ｉ３３．６°＋Ｉ３６．１°）＝０．０５〜０．１５を満たすことが好ましい。
【００４７】
Ｙ２Ｓｉ３Ｏ１２Ｎ（Ｈ相）、ＹＳｉＯ２Ｎ（Ｋ相）またはＹ２Ｓｉ３Ｏ３Ｎ４のいずれか１種は、粒界相に存在する結晶相である。３１．９±０．３°にピークが検出されるということは、Ｙ２Ｓｉ３Ｏ１２Ｎ（Ｈ相）、ＹＳｉＯ２Ｎ（Ｋ相）またはＹ２Ｓｉ３Ｏ３Ｎ４のいずれか１種以上の結晶相が存在することを意味するものである。
【００４８】
ピーク強度比（Ｉ３１．９°）／（Ｉ３３．６°＋Ｉ３６．１°）を０．０５〜０．１５の範囲とすることにより、粒界相を強化することができる。粒界相を強化することにより摺動特性の長期信頼性をさらに向上させることができる。また、Ｉ３１．９°を選択した理由はＹ２Ｓｉ３Ｏ１２Ｎ（Ｈ相）、ＹＳｉＯ２Ｎ（Ｋ相）またはＹ２Ｓｉ３Ｏ３Ｎ４のいずれか１種以上に応じたピークの中の最強ピークの１つであることに起因している。
【００４９】
また、Ｈｆ−Ｙ−Ｏ系化合物結晶とＹ−Ａｌ−Ｏとを含有する非晶質相を含む粒界相を具備することが好ましい。Ｈｆ−Ｙ−Ｏ系化合物結晶は、ハフニウムとイットリウムと酸素とを含む化合物結晶である。また、Ｙ−Ａｌ−Ｏを含有する非晶質相は、少なくともイットリウムとアルミニウムと酸素とを含む非晶質相である。
【００５０】
ハフニウムは、活性な成分であり、イットリウムや酸素と反応してＨｆ−Ｙ−Ｏ系化合物結晶を形成し、Ｓｉ３Ｎ４の成長反応を促進する。このとき、Ｙ４Ｓｉ２Ｏ７Ｎ２（Ｊ相）、Ｙ２Ｓｉ３Ｏ１２Ｎ（Ｈ相）、ＹＳｉＯ２Ｎ（Ｋ相）またはＹ２Ｓｉ３Ｏ３Ｎ４の１種以上の形成にも寄与すると考えられる。
【００５１】
また、Ｙ−Ａｌ−Ｏを含有する相を非晶質相（ガラス相）とすることにより、粒界相の均質な分布を制御しやすくなる。なお、Ｈｆ−Ｙ−Ｏ系化合物結晶とＹ−Ａｌ−Ｏとを含有する非晶質相の存在の有無はＴＥＭ分析により確認できる。
【００５２】
また、平均粒径２μｍ以下の炭化物、酸化物、窒化物等の粒子を具備することが好ましい。上記粒子としては、珪素（Ｓｉ）、５Ａ族であるバナジウム（Ｖ）、ニオブ（Ｎｂ）、タンタル（Ｔａ）、６Ａ族であるクロム（Ｃｒ）、モリブデン（Ｍｏ）、タングステン（Ｗ）、から選ばれる少なくとも１種以上の粒子であることが好ましい。
【００５３】
上記粒子は、粒界相に存在することにより、粒界相の強化に資する。また、粒界相の強化を実現するためには平均粒径２μｍ以下、さらには１．５μｍ以下であることが好ましい。平均粒径が２μｍを超えて大きいと、粒界の連続分布性を阻害し、構造欠陥の起因となるおそれがある。
【００５４】
また、上記粒子がモリブデン化合物粒子であることが好ましい。モリブデン化合物粒子は潤滑性があることから、摺動面（窒化珪素焼結体の表面）に存在することにより、摺動面の摺動特性を向上させることができる。また、モリブデン化合物粒子は炭化モリブデン（Ｍｏ２Ｃ）粒子が潤滑性に優れている。
【００５５】
また、β−Ｓｉ３Ｎ４結晶は、長径が２μｍ以上であり、最大アスペクト比が７以下であることが好ましい。また、六方晶α−ＳｉＡｌＯＮ結晶は球状形状、柱状形状のいずれも平均粒径が２μｍ以下であることが好ましい。なお球状形状、柱状形状（アスペクト比２以下）の平均粒径は長軸を使った等価円の直径を粒径とし、１００粒の平均値により求めるものとする。
【００５６】
また、Ａｌを酸化物換算値で５〜１０質量（ｗｔ）％、希土類元素のいずれか１種類以上を酸化物換算値で１〜１０質量％、４Ａ、５Ａ、６Ａ元素のいずれか１種類以上を酸化物換算値で１〜５質量％含有し、かつ、Ａｌと希土類元素とのｍｏｌ比が、Ａｌ（ｍｏｌ）：希土類元素（ｍｏｌ）＝１：１〜８：１であることが好ましい。
【００５７】
Ａｌ（アルミニウム）は、焼結性を向上させる成分であると共に、六方晶α−ＳｉＡｌＯＮ結晶やＹ−Ａｌ−Ｏ系化合物非晶質相を形成するのに必要な成分である。また、焼結助剤として添加する場合は、Ａｌ２Ｏ３（酸化アルミニウム）、ＡｌＮ（窒化アルミニウム）であることが好ましい。Ａｌが酸化物換算で５質量％未満であると、粒界相の割合が低下するおそれがあると共に、各種の結晶成分や非晶質成分の形成が不足するおそれがある。一方、１０質量％を超えると粒界相が多くなり過ぎるおそれがある。
【００５８】
希土類元素は、Ｙ（イットリウム）、Ｌａ（ランタン）、Ｃｅ（セリウム）、Ｐｒ（プラセオジム）、Ｎｄ（ネオジウム）、Ｐｍ（プロメチウム）、Ｓｍ（サマリウム）、Ｅｕ（ユーロピウム）、Ｇｄ（ガドリウム）、Ｔｂ（テルビウム）、Ｄｙ（ジスプロシウム）、Ｈｏ（ホルミウム）、Ｅｒ（エルビウム）、Ｔｍ（ツリウム）、Ｙｂ（イッテルビウム）、Ｌｕ（ルテチウム）の少なくとも１種以上であることが好ましい。また、焼結助剤として添加する場合は、希土類酸化物として添加することが好ましい。また、希土類元素のいずれか１種類以上を酸化物換算値で１質量％未満、１０質量％を超えると粒界相の割合が実施形態の範囲外となるおそれがあり、また、Ａｌ元素とのモル比の調整が困難になる。
【００５９】
また、希土類元素の中ではイットリウムが好ましい。イットリウムであれば、Ｙ４Ｓｉ２Ｏ７Ｎ２（Ｊ相）、Ｙ２Ｓｉ３Ｏ１２Ｎ（Ｈ相）、ＹＳｉＯ２Ｎ（Ｋ相）、Ｙ２Ｓｉ３Ｏ３Ｎ４、Ｈｆ−Ｙ−Ｏ系化合物結晶、Ｙ−Ａｌ−Ｏを含有する非晶質相を形成する成分として機能する。また、α−ＳｉＡｌＯＮ結晶の生成も促進する。
【００６０】
また、４Ａ、５Ａ、６Ａ元素のいずれか１種類以上を酸化物換算値で１〜５質量％含むことが好ましい。４Ａ族元素は、Ｔｉ（チタン）、Ｚｒ（ジルコニウム）、Ｈｆ（ハフニウム）である。また、５Ａ族元素は、Ｖ（バナジウム）、Ｎｂ（ニオブ）、Ｔａ（タンタル）である。また、６Ａ族元素は、Ｃｒ（クロム）、Ｍｏ（モリブデン）、Ｗ（タングステン）である。４Ａ族元素の酸化物換算は、ＴｉＯ２、ＺｒＯ２、ＨｆＯ２にて換算するものとする。また、５Ａ族元素の酸化物換算は、Ｖ２Ｏ５，Ｎｂ２Ｏ５，Ｔａ２Ｏ５にて換算するものとする。また、６Ａ族元素の酸化物換算は、Ｃｒ２Ｏ３、ＭｏＯ３、ＷＯ３にて換算するものとする。
【００６１】
また、焼結助剤として添加する場合は、酸化物、炭化物、窒化物のいずれか１種以上で添加することが好ましい。また、４Ａ族元素は酸化物、５Ａ族元素および６Ａ族元素は炭化物として添加することが好ましい。また、４Ａ族元素はＨｆ、６Ａ族元素はＭｏであることが好ましい。Ｈｆは前述のようにＨｆ−Ｙ−Ｏ系化合物結晶を形成する成分として機能する。また、Ｍｏを炭化モリブデン（Ｍｏ２Ｃ）粒子として添加することが好ましい。前述のようにモリブデン化合物粒子は粒界相強化成分になると共に、摺動面の潤滑性を向上させる成分として機能する。５Ａ族元素および６Ａ族元素の粒子は潤滑性を有しているが、その中でもモリブデン化合物が最も優れた潤滑性を有する。
【００６２】
また、前記以外の成分としては、炭化物粒子として炭化珪素（ＳｉＣ）が挙げられる。炭化珪素を添加する場合は１〜５ｗｔ％の範囲内であることが好ましい。
【００６３】
また、Ａｌと希土類元素のｍｏｌ比がＡｌ（ｍｏｌ）：希土類元素（ｍｏｌ）＝１：１〜８：１であることが好ましい。Ａｌ量を希土類元素量の１〜８倍存在させることにより、六方晶α−ＳｉＡｌＯＮ結晶が形成され易くなる。また、Ａｌ（ｍｏｌ）：希土類元素（ｍｏｌ）＝１．４：１〜７．０：１の範囲内であることが好ましい。
【００６４】
また、前述の各成分を焼結助剤として添加する場合、窒化珪素粉末量を１００質量部としたとき、焼結助剤の合計の酸素量が１．２０〜２．５０質量部の範囲となることが好ましい。各種焼結助剤の添加形態として窒化物または炭化物として添加する割合を調製することにより、酸化物として添加する量を上記範囲とすることができる。例えば、Ａｌ成分をＡｌＮ、Ｍｏ成分をＭｏ２Ｃなどで添加する方法が挙げられる。燒結助剤の合計の酸素量を低減して、窒化物を増やすことによっても、六方晶α−ＳｉＡｌＯＮ結晶を形成し易くなる。また、酸化物焼結助剤はＹ−Ａｌ−Ｏを含有する非晶質相などの粒界相の形成に寄与する。そのため、焼結助剤の合計酸素量を前記範囲にすることによっても、粒界相の面積比を制御することができる。
【００６５】
また、上記のような窒化珪素焼結体であれば、ビッカース硬度（Ｈｖ）が１５００以上、破壊靭性値（Ｋ1c）が６．０ＭＰａ・ｍ１／２以上、３点曲げ強度が９００ＭＰａ以上と優れた特性を示すことができる。
【００６６】
なお、ビッカース硬度（Ｈｖ）は、ＪＩＳ−Ｒ−１６１０に準じて測定するものとする。破壊靭性値（Ｋ１Ｃ）は、ＪＩＳ−Ｒ−１６０７の圧子圧入法（ＩＦ法）に準じて測定するものとする。また、破壊靭性値の計算には、新原の式を用いるものとする。また、３点曲げ強度はＪＩＳ−Ｒ−１６０１に準じて測定する。
【００６７】
（第二の実施形体）
第二の実施形態は、第一の実施形態の窒化珪素焼結体を用いた摺動部材である。摺動部材としては、ベアリングボール、ローラ、チェックボール、ウエアパッド、プランジャー、コロなどが挙げられる。これら摺動部材は、金属部材やセラミックスなどからなる相手部材と摺動する。摺動面の耐久性を上げるためには、表面粗さ（Ｒａ）が０．５μｍ以下、さらには０．１μｍ以下、より好ましくは０．０５μｍ以下に研磨加工した研磨面とすることが好ましい。摺動面を平坦にすることにより、窒化珪素焼結体の耐久性を向上させると共に相手部材への攻撃性を低下させることができる。相手部材への攻撃性を低下させることにより、相手部材の消耗を低減できるので摺動部材を組み込んだ装置の耐久性を向上させることができる。
【００６８】
摺動部材を組み込んだ装置としては、工作機器、電子機器、自動車、航空機さらには風力発電など様々な分野の製品が挙げられる。
【００６９】
図１に、摺動部材および転動部材の一例としてベアリングボールを示した。図１中、符号１はベアリングボールである。ベアリングボール１は、真球状の球体である。一般的に、複数個のベアリングボールを配置して軸受けが構成される。ベアリングボールは表面全体が摺動面となる。また、軸受けを構成するにあたり、複数個のベアリングボールを用いることから、形状の均一性も求められる。第一の実施形態の窒化珪素焼結体は、粒界相の面積比およびマシナブル係数Ｍｃを０．１００〜０．１２０に調整してあるので、表面粗さ（Ｒａ）０．５μｍ以下の研磨加工を施したとしても脱粒が少なく、脱粒痕も小さくできる。そのため、ダイヤモンド砥粒を使った研磨加工を行った場合に、脱粒痕の少ない、きれいな平坦面が得られる。
【００７０】
また、単位面積１００μｍ×１００μｍあたりの粒界相の面積比や、結晶成分などの制御により、摺動特性を長期に渡り安定化させることができる。例えば、従来、ベアリングボールの場合、連続運転にて４００〜５００時間の耐久性であったものが、７００時間以上、さらには８００時間以上の耐久性を得ることができる。そのため、摺動部材の長期信頼性を維持するだけでなく、それを組み込んだ装置の長期信頼性またはメンテナンスフリー化などの効果も得られる。
【００７１】
（第一の実施形態の窒化珪素焼結体の製造方法）
次に製造方法について説明する。第一の実施形態の窒化珪素焼結体は上記構成を有すれば特に製造方法は限定されるものではないが効率的に得るための方法として次のものが挙げられる。
【００７２】
まず、窒化珪素粉末を用意する。窒化珪素粉末は酸素含有量が１．７質量％以下で、α相型窒化珪素（α−Ｓｉ３Ｎ４）を８５質量％以上含み、平均粒子径が１．０μｍ以下、さらには０．８μｍ以下であることが好ましい。α−Ｓｉ３Ｎ４粉末を焼結工程でβ−Ｓｉ３Ｎ４結晶に粒成長させることにより、摺動特性の優れた窒化珪素焼結体を得ることができる。
【００７３】
次に、焼結助剤粉末を用意する。焼結助剤としては、Ａｌ成分および希土類元素成分を必須成分とする。また、必要に応じて、４Ａ族元素成分、５Ａ族元素成分および６Ａ族元素成分から選ばれる少なくとも１種以上、および炭化珪素を添加するものとする。
【００７４】
また、前述のように、Ａｌと希土類元素のｍｏｌ比がＡｌ（ｍｏｌ）：希土類元素（ｍｏｌ）＝１：１〜８：１となるように添加することが好ましい。また、焼結助剤を添加する際、窒化珪素粉末量を１００質量部としたとき、焼結助剤の合計の酸素量が１．２０〜２．５０質量部の範囲となることが好ましい。焼結助剤として添加する成分の酸素量を制御するために、Ａｌ成分をＡｌＮ、５Ａ族元素成分および６Ａ族元素成分を炭化物として添加することが好ましい。特に、ＡｌＮは希土類元素と共にα−Ｓｉ３Ｎ４と反応して六方晶α−ＳｉＡｌＯＮ結晶を形成するのに有効な焼結助剤となる。
【００７５】
次に上記窒化珪素粉末と焼結助剤粉末とを混合する。混合工程は、ボールミル混合機などを使用して均一混合状態となるように混合する。特に、α−Ｓｉ３Ｎ４粉末とＡｌＮ粉末および希土類化合物の分散状態が均一混合とすることにより、六方晶α−ＳｉＡｌＯＮ結晶が均一に形成され易くなる。また、均一混合のためには、ボールミル混合機などを使った混合工程を５０時間以上実施することが好ましい。また、混合工程を溶液中で行う湿式混合法とすることも均一混合には有効である。
【００７６】
また、湿式にて原料混合物を調製する工程において、Ａｌ系化合物および希土類化合物を予め分散性の良いスラリーに調製してから、主原料である窒化珪素粉末のスラリーに混合することが好ましい。この時の分散性の指標は、下記チクソトロピーインデックス（ＴＩ値）を用いて管理するのが好ましい。回転粘度計において連続的にせん断速度ａ、ｂを上げていくと、凝集性を持つ流体では粘度が低下するのが一般的である。この時、せん断速度ａとｂにおける粘度値ηの比がＴＩ値となる。
【００７７】
ＴＩ値＝ηｂ／ηａ
せん断速度ａ，ｂの値には特に決まりはないが、ＴＩ値が１以上の値をとるように設定するのがよい。ＴＩ値が１に近づくほど、ニュートン流体の挙動に近くなり、凝集のない、あるいは凝集の極めて弱い高分散のスラリーであることを示唆する。本件ではａ＝６(１／ｓ)、ｂ＝６０(１／ｓ)としたときのＴＩ値が１．０〜２．０の値をとるように調整した。なお、ｓは秒を示す。このような混合方式を用いることにより、焼結時の六方晶α-ＳｉＡｌＯＮ結晶の均一な粒成長を効果的に行うことが可能となる。
【００７８】
次に、窒化珪素粉末と焼結助剤粉末とを混合した原料混合物にバインダを添加する。原料混合物とバインダとの混合はボールミル等を使用し、必要に応じて粉砕や造粒を行いながら実施する。原料混合物を所望の形状に成形する。成形工程は、金型プレスや冷間静水圧プレス（ＣＩＰ）等により実施する。成形圧力は１００ＭＰａ以上が好ましい。次に、成形工程で得た成形体を脱脂する。脱脂工程は３００〜６００℃の範囲の温度で実施することが好ましい。脱脂工程は大気中や非酸化性雰囲気中で実施され、雰囲気は特に限定されるものではない。
【００７９】
次に、脱脂工程で得た脱脂体を１６００〜１９００℃の範囲の温度で焼結する。焼結温度が１６００℃未満であると、窒化珪素結晶粒子の粒成長が不十分になるおそれがある。すなわち、α−Ｓｉ３Ｎ４からβ−Ｓｉ３Ｎ４への反応が不十分であり、緻密な焼結体組織が得られないおそれがある。この場合、窒化珪素焼結体の材料としての信頼性が低下する。焼結温度が１９００℃を超えると窒化珪素結晶粒子が粒成長し過ぎて、強度低下を引き起こすおそれや粒界相の割合が範囲外となるおそれがある。
【００８０】
上記焼結工程は、常圧焼結および加圧焼結のいずれで実施してもよい。焼結工程は非酸化性雰囲気中で実施することが好ましい。非酸化性雰囲気としては、窒素雰囲気やアルゴン雰囲気が挙げられる。
【００８１】
焼結工程の後に、非酸化性雰囲気中にて３０ＭＰａ以上の熱間静水圧プレス（ＨＩＰ）処理を施すことが好ましい。非酸化性雰囲気としては、窒素雰囲気やアルゴン雰囲気が挙げられる。ＨＩＰ処理温度は１５００〜１９００℃の範囲であることが好ましい。ＨＩＰ処理を実施することによって、窒化珪素焼結体内の気孔を消滅させることができる。ＨＩＰ処理圧力が３０ＭＰａ未満であると、そのような効果を十分に得ることができない。
【００８２】
このようにして製造された窒化珪素焼結体に対して、必要な箇所に研磨加工を施して摺動部材を作製する。研磨加工は、ダイヤモンド砥粒を用いて実施することが好ましい。実施形態の窒化珪素焼結体は良好な加工性を有しているため、窒化珪素焼結体から摺動部材を作製する際の加工コストを低減することができる。また、表面粗さ（Ｒａ）が０．５μｍ以下、さらには０．１μｍ以下、０．０５μｍ以下の平坦面を得ることができる。
【００８３】
（実施例１）
（実施例１〜１３および比較例１〜２）
窒化珪素粉末として、酸素含有量が１．２質量％であり、平均粒径が０．７μｍであり、α−Ｓｉ３Ｎ４の割合が９９質量％のものを用意した。次に、焼結助剤として表１に示すものを用意した。なお、焼結助剤粉末は、いずれも平均粒径１．３μｍ以下のものを使用した。
【表１】
2014092021.tif 000003
【００８４】
次に上記窒化珪素粉末および焼結助剤粉末を配合し、ボールミルにより５０時間の湿式混合を行った。このときのＴＩ値が１．０〜２．０なるように混合した。次に、溶液から取り出し乾燥した後、バインダと混合してボールミルにより２０時間の混合工程を行って、混合原料粉末をそれぞれ調製した。
【００８５】
次に各原料混合物を金型プレスにより成形した後に４６０℃にて脱脂した。次に脱脂体を窒素雰囲気中１７００〜１８００℃×４〜６時間で焼結した。
【００８６】
次に得られた焼結体にＨＩＰ処理を施した。ＨＩＰ処理は１００ＭＰａの圧力下で１６００℃×１〜２時間の条件で実施した。これにより実施例１〜１３および比較例１〜２に係る窒化珪素焼結体を作製した。なお、３点曲げ強度測定用の試料（窒化珪素焼結体）は３ｍｍ×４ｍｍ×５０ｍｍのサイズに加工して使用した。
【００８７】
実施例１〜１３および比較例１〜２の試料（窒化珪素焼結体）に対して表面粗さ（Ｒａ）を０．１μｍ以下に研磨した。その後、ビッカース硬度（Ｈｖ）、破壊靭性値（Ｋ１Ｃ）、３点曲げ強度、マシナブル係数Ｍｃを測定した。ビッカース硬度（Ｈｖ）は、押込み荷重２０ｋｇｆによりＪＩＳ−Ｒ−１６１０に準じた方法により測定した。破壊靭性値は、押込み荷重２０ｋｇｆによりＪＩＳ−Ｒ−１６０７の圧子圧入法（ＩＦ法）に準じて測定し、新原の式により求めた。また、３点曲げ強度はＪＩＳ−Ｒ−１６０１に準じた方法により測定した。その結果を表２に示す。
【表２】
2014092021.tif 000004
【００８８】
上記各表１−２に示す結果から明らかなように、各実施例に係る窒化珪素焼結体は、ビッカース硬度（Ｈｖ）が１５００以上であり、破壊靭性値（Ｋ１Ｃ）が６．０ＭＰａ・ｍ１／２以上であり、３点曲げ強度が９００ＭＰａ以上であり、マシナブル係数Ｍｃが０．１００〜０．１２０の範囲内であった。Ｍｃの計算例として実施例１のマシナブル係数は押込み荷重Ｆｎ＝２０ｋｇｆ、ビッカース硬度Ｈｖ＝１５９２、破壊靭性値Ｋ１ｃ＝６．６ＭＰａ・ｍ１／２として、Ｍｃ＝２０９／８／（６．６１／２・１５９２５／８）より算出された値である。
【００８９】
また、断面の研磨面を使ってＸＲＤ分析により各結晶のピーク強度比を求めた。その結果を表３に示す。
【表３】
2014092021.tif 000005
【００９０】
次に、断面の研磨面のＳＥＭ写真を使って単位面積１００μｍ×１００μｍあたりの粒界相の面積比を求めた。粒界相の面積比は、単位面積１００μｍ×１００μｍを５か所測定し、上限と下限を記載した。また、ＴＥＭ分析により、粒界相に「Ｈｆ−Ｙ−Ｏ系化合物結晶」「Ｙ−Ａｌ−Ｏ系化合物非晶質相」の有無を調べた。その結果を下記表４に示す。
【表４】
2014092021.tif 000006
【００９１】
上記表４に示す結果から明らかなように、各実施例に係る窒化珪素焼結体は粒界相の面積比が２５〜４０％の範囲内であった。
【００９２】
（実施例１Ｂ〜１３Ｂおよび比較例１Ｂ〜２Ｂ）
実施例１〜１３および比較例１〜２と同様の製造方法を用いて摺動部材であるベアリングボールを作製した。ベアリングボールの直径は９．５２５ｍｍ、表面粗さ（Ｒａ）は０．０１μｍになるように研磨した。
【００９３】
研磨加工に関しては、試料として表面粗さ（Ｒａ）は０．０１μｍに研磨加工する前のものを用意して、ダイヤモンド砥石（＃１２０）を使って研磨加工を行った場合の表面粗さを比較した。研磨加工条件は、試料の加工面積を一定にして荷重を４０Ｎとし、研削盤の回転速度を３００ｒｐｍとして加工し、表面粗さ（Ｒａ）の変化がなくなる時間まで加工を行った後の、表面粗さ（Ｒａ）を測定した。この研磨加工により脱粒状態を測定できる。脱粒状態は表面粗さに相関性があり、数値が大きいほど脱粒が生じやすいことを意味し、転がり寿命テストにおける信頼性は低下傾向となることが想定される。
【００９４】
また、転がり寿命および転がり寿命の前後での圧砕強度の変化を測定した。転がり寿命および圧砕強度の測定を行うにあたり、ベアリングボールの表面を表面粗さ（Ｒａ）が０．０１μｍになるように研磨加工した仕上げ加工面を有するものを使用した。
【００９５】
また、転がり寿命は、各実施例に係るベアリングボールを３個用意し、軸受鋼ＳＵＪ２の上面に設定した直径４０ｍｍの軌道上に上記３個のベアリングボールを等間隔で配置する。これをタービン油の油浴潤滑条件下でベアリングボールに５．９ＧＰａの最大接触応力が作用するように荷重を印加した状態で回転数１２００ｒｐｍにてベアリングボールの表面が剥離するまでの時間として転がり寿命を測定した。なお、転がり寿命の測定は連続８００時間を上限として行った。
【００９６】
また、転がり試験の前後での圧砕強度に関しては２球圧砕法により、ベアリングボールが破壊される荷重を求めた。その結果を表５に示す。
【表５】
2014092021.tif 000007
【００９７】
上記表５に示す結果から明らかなように、各実施例に係るベアリングボールは７００時間以上の優れた摺動特性を示した。特にＨｆ−Ｙ−Ｏ系化合物結晶を具備し、焼結助剤としてＭｏ２Ｃを添加した実施例１〜６は８００時間経過後も優れた特性を維持していることが判明した。
【００９８】
ベアリングボールは焼結体の全面を摺動面として使用される摺動部材である。そのため、ベアリングボールとしての特性が優れていれば他の摺動部材に用いたとしても同様に優れた特性を示すものである。従って、実施例の窒化珪素焼結体は様々な摺動部材に適用できる。
【００９９】
なお、本発明のいくつかの実施形態を説明したが、これらの実施形態は例として提示したものであり、発明の範囲を限定することは意図していない。これら新規な実施形態は、その他の様々な形態で実施し得るものであり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【産業上の利用可能性】
【０１００】
本発明に係る窒化珪素焼結体およびそれを用いた摺動部材によれば、摺動特性に関して長期信頼性を付与できる窒化珪素焼結体を提供できる。また、マシナブル係数を調整してあるので表面研磨加工したとしても、脱粒を小さくできるので平坦な摺動面を得易い。そのため、その焼結体を使用した摺動部材に関しても長期信頼性を得ることができる。
【符号の説明】
【０１０１】
１…ベアリングボール〈窒化珪素焼結体、摺動部材〉
【図１】
2014092021.tif 000008
【国際調査報告】
2014092021.tif 000009
2014092021.tif 000010
2014092021.tif 000011
2014092021.tif 000012